(57)【要約】【課題】非加圧下及び加圧下において、吸収体から、吸収性物品と、着用者との間の空間に、湿気及び液体を透過させにくく、着用者が蒸れ感及びリウェット感を覚えにくい、吸収性物品の液透過性シート用の不織布を提供すること。【解決手段】厚さ方向Ｔ及び平面方向Ｐ、並びに第１面１５及び第２面１７を有する、吸収性物品１の液透過性シート３用の不織布１３であって、不織布１３が、熱可塑性樹脂繊維１９と、セルロース系繊維２１であって、その少なくとも一部が、複数の繊維塊２３を構成しているセルロース系繊維２１とを含み、不織布１３が、複数の繊維塊２３のそれぞれの、第１面１５と向かい合う第１領域２５に隣接する、複数の空隙部２７を備え、複数の繊維塊２３のそれぞれが、熱可塑性樹脂繊維１９と接合されていないことを特徴とする不織布１３。【選択図】図３
2017119019.tif 000002
【特許請求の範囲】
【請求項１】
厚さ方向及び平面方向、並びに第１面及び第２面を有する、吸収性物品の液透過性シート用の不織布であって、
前記不織布が、熱可塑性樹脂繊維と、セルロース系繊維であって、その少なくとも一部が、複数の繊維塊を構成しているセルロース系繊維とを含み、
前記不織布が、前記複数の繊維塊のそれぞれの、第１面と向かい合う第１領域に隣接する、複数の空隙部を備え、
前記複数の繊維塊のそれぞれが、前記熱可塑性樹脂繊維と接合されていない、
ことを特徴とする、前記不織布。
【請求項２】
前記不織布が、前記熱可塑性樹脂繊維を少なくとも含むマトリックスと、前記マトリックス中に分散している、前記複数の繊維塊とを含む、請求項１に記載の不織布。
【請求項３】
前記空隙部の、前記平面方向における外縁が、前記繊維塊の、前記平面方向における外縁よりも外側に存在する、請求項１又は２に記載の不織布。
【請求項４】
前記不織布が、前記複数の繊維塊の少なくとも一部の、第２面と向かい合う第２領域に隣接する空隙部をさらに備える、請求項１〜３のいずれか一項に記載の不織布。
【請求項５】
前記熱可塑性樹脂繊維同士が接合している、請求項１〜４のいずれか一項に記載の不織布。
【請求項６】
前記不織布が、前記セルロース系繊維を、３〜３５質量％の比率で含む、請求項１〜５のいずれか一項に記載の不織布。
【請求項７】
前記セルロース系繊維が、前記熱可塑性樹脂繊維よりも短い平均繊維長を有する、請求項１〜６のいずれか一項に記載の不織布。
【請求項８】
前記セルロース系繊維が、オーガニックコットンを含む、請求項１〜７のいずれか一項に記載の不織布。
【請求項９】
前記セルロース系繊維が、ヒルスツム種コットンを含む、請求項１〜８のいずれか一項に記載の不織布。
【請求項１０】
前記不織布が、肌当接面を有する肌側層を含む複層構造を有し、前記不織布が、前記複数の繊維塊を、前記肌側層以外の層に備える、請求項１〜９のいずれか一項に記載の不織布。
【請求項１１】
前記不織布が、第２面における、第１面から第２面の方向に突出している、複数の突状部と、第１面における、第２面から第１面の方向に窪んでいる、複数の窪み部とを備え、前記複数の突状部のそれぞれと、前記複数の窪み部のそれぞれとが、前記厚さ方向に重複している、請求項１〜１０のいずれか一項に記載の不織布。
【請求項１２】
前記複数の突状部のそれぞれが、一方向に延びる畝部を構成しており、
前記不織布が、隣接する前記畝部の間に、溝底部を有する、複数の溝部を備え、
前記複数の溝部のそれぞれが、前記溝底部に、前記一方向に間欠的に配置された、第１面から第２面の方向に窪んでいる、複数の凹部であって、そのそれぞれが底部を有するものを備える、
請求項１１に記載の不織布。
【請求項１３】
液透過性シート、液不透過性シート、及びそれらの間の吸収体を含む吸収性物品であって、
前記液透過性シートが、請求項１〜１２のいずれか一項に記載の不織布である、
前記吸収性物品。
【請求項１４】
前記不織布の第２面が、前記液透過性シートの肌当接面を構成している、請求項１３に記載の吸収性物品。
【請求項１５】
前記液不透過性シートが、透湿性を有する、請求項１３又は１４に記載の吸収性物品。
【発明の詳細な説明】
【技術分野】
【０００１】
本開示は、吸収性物品の液透過性シート用の不織布、並びに当該不織布を液透過性シートとして含む吸収性物品に関する。
【背景技術】
【０００２】
使い捨ておむつ、生理用ナプキン等の吸収性物品において、天然素材による安心感を得る等のために、液透過性シート等の資材として、天然繊維であるコットンを含む不織布が検討されている。
【０００３】
そのような不織布として、例えば、特許文献１には、疎水性繊維と前記疎水性繊維よりも短い親水性繊維とを含み、前記疎水性繊維は互いに熱融着され、且つ前記親水性繊維の少なくとも一部が、集合体となってシート内に分散し、前記集合体の親水性繊維の少なくとも一部が前記疎水性繊維の表面に融着されている表面層、並びに当該表面層を含む吸収性物品が記載されている。
【先行技術文献】
【特許文献】
【０００４】
【特許文献１】特開２００２−６５１号公報
【発明の概要】
【発明が解決しようとする課題】
【０００５】
特許文献１に記載の吸収性物品は、多量の液体は吸収層へ透過しやすく、しかも少量の液体に対しては表面層内に保持しやすくし、着用者の肌へ湿潤感を与えにくく、装着感触の良好な吸収性物品を提供することを目的としており、主に液体の保持に着目してされた発明である。
本開示は、非加圧下及び加圧下の両方において、吸収体から、吸収性物品と、着用者との間の空間に、湿気及び液体を透過させにくく、着用者が蒸れ感及びリウェット感を覚えにくい、吸収性物品の液透過性シート用の不織布を提供することを目的とする。
【課題を解決するための手段】
【０００６】
本開示者らは、厚さ方向及び平面方向、並びに第１面及び第２面を有する、吸収性物品の液透過性シート用の不織布であって、上記不織布が、熱可塑性樹脂繊維と、セルロース系繊維であって、その少なくとも一部が、複数の繊維塊を構成しているセルロース系繊維とを含み、上記不織布が、上記複数の繊維塊のそれぞれの、第１面と向かい合う第１領域に隣接する、複数の空隙部を備え、上記複数の繊維塊のそれぞれが、上記熱可塑性樹脂繊維と接合されていないことを特徴とする不織布を見出した。
【発明の効果】
【０００７】
本開示の、吸収性物品の液透過性シート用の不織布は、非加圧下及び加圧下の両方において、吸収体から、吸収性物品と、着用者との間の空間に、湿気及び液体を透過させにくく、着用者が蒸れ感及びリウェット感を覚えにくい。
【図面の簡単な説明】
【０００８】
【図１】図１は、第１実施形態に従う不織布を、液透過性シート３として含む吸収性物品１の正面側の展開図である。
【図２】図２は、図１のＩＩ−ＩＩ端面における部分端面図である。
【図３】図３は、図２の液透過性シート３の部分拡大図である。
【図４】図４は、本開示の別の実施形態（第２実施形態）に従う不織布１３を説明するための図である。
【図５】図５は、第３実施形態に従う、賦形された不織布１１３の斜視図である。
【図６】図６は、賦形された不織布１１３の平面図である。
【図７】図７は、図６のＶＩＩ−ＶＩＩ断面における断面図である。
【図８】図８は、図６のＶＩＩＩ−ＶＩＩＩ断面における断面図である。
【図９】図９は、図６のＩＸ−ＩＸ断面における断面図である。
【図１０】図１０は、製造例１において製造された不織布Ｎｏ．１の、三次元計測Ｘ線ＣＴ装置で撮影された画像である。
【発明を実施するための形態】
【０００９】
［定義］
・繊維塊及び熱可塑性樹脂繊維の「接合」について
本明細書では、繊維塊及び熱可塑性樹脂繊維に関する「接合」及び「接合されている」の用語は、『融着』及び『融着されている』ことを意味する。従って、「複数の繊維塊のそれぞれが、熱可塑性樹脂繊維と接合されていない」ことは、『複数の繊維塊のそれぞれが、熱可塑性樹脂繊維と融着されていない』ことを意味する。
従って、繊維塊を構成するセルロース系繊維と、マトリックスを構成する熱可塑性樹脂繊維及び／又はセルロース系繊維との間の交絡（交絡されている）は、上記「接合（接合されている）」に含まれず、本開示の不織布は、繊維塊を構成するセルロース系繊維と、マトリックスを構成する熱可塑性樹脂繊維及び／又はセルロース系繊維との間の交絡を含みうる。
なお、上記交絡には、繊維塊を構成するセルロース系繊維が、マトリックスを構成する熱可塑性樹脂繊維及び／又はセルロース系繊維と融着せずに、マトリックス中に入り込んでいるもの、マトリックスを構成する熱可塑性樹脂繊維及び／又はセルロース系繊維が、繊維塊を構成するセルロース系繊維と融着せずに、繊維塊に入り込んでいるもの等が挙げられる。
【００１０】
・熱可塑性樹脂繊維同士の「接合」について
本明細書では、熱可塑性樹脂繊維に関する「接合」及び「接合されている」の用語は、繊維塊及び熱可塑性樹脂繊維の場合と同様に、『融着』及び『融着されている』ことを意味する。
【００１１】
本開示は、以下の態様に関する。
［態様１］
厚さ方向及び平面方向、並びに第１面及び第２面を有する、吸収性物品の液透過性シート用の不織布であって、
上記不織布が、熱可塑性樹脂繊維と、セルロース系繊維であって、その少なくとも一部が、複数の繊維塊を構成しているセルロース系繊維とを含み、
上記不織布が、上記複数の繊維塊のそれぞれの、第１面と向かい合う第１領域に隣接する、複数の空隙部を備え、
上記複数の繊維塊のそれぞれが、上記熱可塑性樹脂繊維と接合されていない、
ことを特徴とする、上記不織布。
【００１２】
上記不織布は、セルロース系繊維の繊維塊と、当該繊維塊の第１領域に隣接する空隙部とを備えるので、体圧等の加わっていない非加圧下において、繊維塊が、当該不織布を透過して、吸収体から、吸収性物品と、着用者との間の空間に排出されようとする湿気を、空隙部を介して、集中的（スポット的）に吸収及び保持するので、不織布の平面方向において、湿気を保持する部分の面積を小さくする（スポット的にする）ことができ、吸収体から、上記不織布を透過して、吸収性物品と、着用者との間の空間に排出される湿気の量を少なくすることができる。
【００１３】
また、体圧等の加圧下においても、空隙部が、繊維塊よりも優先的に圧縮されるので、繊維塊が、当該不織布を透過して、吸収体から、吸収性物品と、着用者との間の空間に排出されようとする湿気を、残存する空隙部を介して、集中的（スポット的）に吸収及び保持するので、不織布の平面方向において、湿気を保持する部分の面積を小さくする（スポット的にする）ことができ、上記不織布を透過して、吸収体から、吸収性物品と、着用者との間の空間に排出される湿気の量を少なくすることができる。
【００１４】
上記不織布は、非加圧下において、セルロース系繊維の繊維塊が、当該不織布を透過して、吸収体から、吸収性物品と、着用者との間の空間に排出されようとする液体を吸収及び保持する。上記繊維塊は、熱可塑性樹脂繊維と接合されておらず、上記繊維塊は、空隙部内を、厚さ方向（第１面に向かって）に主に移動することができるために、繊維塊が、熱可塑性樹脂繊維と接した状態を長い時間にわたって保持しにくく、繊維塊が保持している液体が、熱可塑性樹脂繊維を伝わって、着用者側に戻りにくい。
【００１５】
また、上記不織布は、加圧下において、空隙部が、繊維塊よりも優先的に圧縮されるので、繊維塊が潰れにくく、繊維塊が保持している液体が、繊維塊の外に押し出されにくい。また、繊維塊が、熱可塑性樹脂繊維と接合されていないので、繊維塊から押し出された液体が、熱可塑性樹脂繊維を伝わって着用者側に戻りにくい。
従って、上記不織布は、非加圧下及び加圧下において、液体を、吸収体から、吸収性物品と、着用者との間の空間に透過させにくく、着用者がリウェット感を覚えにくい。
【００１６】
［態様２］
上記不織布が、上記熱可塑性樹脂繊維を少なくとも含むマトリックスと、上記マトリックス中に分散している、上記複数の繊維塊とを含む、態様１に記載の不織布。
上記不織布では、熱可塑性樹脂繊維を含むマトリックス中に分散している繊維塊が、不織布を透過して、吸収体から、吸収性物品と、着用者との間の空間に排出されようとする湿気を、空隙部を介して、不織布全体で効率的に吸収及び保持することができ、吸収体から、上記不織布を透過して、吸収性物品と、着用者との間の空間に排出される湿気の量を、態様１の不織布よりも少なくすることができる。
【００１７】
［態様３］
上記空隙部の、上記平面方向における外縁が、上記繊維塊の、上記平面方向における外縁よりも外側に存在する、態様１又は２に記載の不織布。
【００１８】
上記不織布では、空隙部の外縁が、繊維塊の外縁よりも外側にあり、繊維塊が、その第１領域の全体から、空隙部を介して、吸収体から、吸収性物品と、着用者との間の空間に排出されようとする湿気を吸収及び保持することができるので、上記不織布を透過して、吸収体から、吸収性物品と、着用者との間の空間に排出される湿気の量を少なくすることができる。従って、上記不織布は、非加圧下及び加圧下において、気体である湿気を、吸収体から、吸収性物品と、着用者との間の空間に透過させにくく、着用者が蒸れ感を覚えにくい。
また、上記不織布では、空隙部の外縁が、繊維塊の外縁よりも外側にあるので、繊維塊が、空隙部内を厚さ方向（第１面に向かって）に動きやすく、加圧下及び非加圧下の両方において、繊維塊が保持する液体が、熱可塑性樹脂繊維を伝わって、着用者側に戻りにくい。従って、上記不織布は、非加圧下及び加圧下において、液体を、吸収体から、吸収性物品と、着用者との間の空間に透過させにくく、着用者がリウェット感を覚えにくい。
【００１９】
［態様４］
上記不織布が、上記複数の繊維塊の少なくとも一部の、第２面と向かい合う第２領域に隣接する空隙部をさらに備える、態様１〜３のいずれか一項に記載の不織布。
【００２０】
上記不織布は、複数の繊維塊の少なくとも一部の、第２面と向かい合う第２領域に隣接する空隙部をさらに備えるので、非加圧下において、繊維塊が、その第１領域及び第２領域から、空隙部を介して、吸収体から、吸収性物品と、着用者との間の空間に排出されようとする湿気を吸収及び保持することができるので、上記不織布を透過して、吸収体から、吸収性物品と、着用者との間の空間に排出される湿気の量を少なくすることができる。また、上記不織布では、加圧下において、繊維塊の第１領域及び第２領域に隣接する空隙部が、繊維塊よりも優先的に圧縮されるものの、それらの空隙を保持しやすい。従って、上記不織布は、当該不織布を透過して、吸収体から、吸収性物品と、着用者との間の空間に排出されようとする湿気を、より残存しやすい空隙部を介して吸収及び保持するので、上記不織布を透過して、吸収体から、吸収性物品と、着用者との間の空間に排出される湿気の量を少なくすることができる。
従って、上記不織布は、非加圧下及び加圧下において、気体である湿気を、吸収体から、吸収性物品と、着用者との間の空間に透過させにくく、着用者が蒸れ感を覚えにくい。
【００２１】
また、上記不織布では、複数の繊維塊の少なくとも一部の、第２面と向かい合う第２領域に隣接する空隙部をさらに備えるので、繊維塊が、空隙部内を厚さ方向（第１面及び第２面に向かって）に動きやすく、加圧下及び非加圧下の両方において、繊維塊が保持する液体が、熱可塑性樹脂繊維を伝わって、着用者側に戻りにくい。従って、上記不織布は、非加圧下及び加圧下において、液体を、吸収体から、吸収性物品と、着用者との間の空間に透過させにくく、着用者がリウェット感を覚えにくい。
【００２２】
［態様５］
上記熱可塑性樹脂繊維同士が接合している、態様１〜４のいずれか一項に記載の不織布。
上記不織布では、熱可塑性樹脂同士が接合しているので、熱可塑性樹脂繊維と、セルロース系繊維の繊維塊との間に形成された空隙部がその形状を保持しやすく、上述の効果をより発揮しやすい。
【００２３】
［態様６］
上記不織布が、上記セルロース系繊維を、３〜３５質量％の比率で含む、態様１〜５のいずれか一項に記載の不織布。
上記不織布は、セルロース系繊維を所定の比率で含むため、セルロース系繊維の繊維塊が、当該不織布を透過して、吸収体から、吸収性物品と、着用者との間の空間に排出されようとする湿気を、空隙部を介して、集中的（スポット的）に吸収及び保持しやすくなり、不織布の平面方向において、湿気を保持する部分の面積を小さくする（スポット的にする）ことができ、上記不織布を透過して、吸収体から、吸収性物品と、着用者との間の空間に排出される湿気の量を少なくすることができる。
【００２４】
［態様７］
上記セルロース系繊維が、上記熱可塑性樹脂繊維よりも短い平均繊維長を有する、態様１〜６のいずれか一項に記載の不織布。
上記不織布では、セルロース系繊維が、熱可塑性樹脂繊維よりも短い繊維長を有するので、不織布内で、セルロース系繊維の繊維塊が、熱可塑性樹脂繊維と分離した状態で存在しやすくなり、上述の効果をより発揮しやすくなる。
【００２５】
［態様８］
上記セルロース系繊維が、オーガニックコットンを含む、態様１〜７のいずれか一項に記載の不織布。
上記不織布では、セルロース系繊維が、オーガニックコットンを含むので、利用者が安心感を覚えやすい。また、上記不織布では、セルロース系繊維が、オーガニックコットンを含むので、セルロース系繊維が、熱可塑性樹脂繊維よりも短い繊維長を有しやすく、上記不織布が、上述の効果をより発揮しやすくなる。
【００２６】
［態様９］
上記セルロース系繊維が、ヒルスツム種コットンを含む、態様１〜８のいずれか一項に記載の不織布。
上記不織布では、セルロース系繊維がヒルスツム種コットンを含むので、利用者が安心感を覚えやすい。また、上記不織布では、セルロース系繊維がヒルスツム種コットンを含むので、セルロース系繊維が、熱可塑性樹脂繊維よりも短い繊維長を有しやすく、上記不織布が、上述の効果を発揮しやすくなる。
【００２７】
［態様１０］
上記不織布が、肌当接面を有する肌側層を含む複層構造を有し、上記不織布が、上記複数の繊維塊を、上記肌側層以外の層に備える、請求項１〜９のいずれか一項に記載の不織布。
上記不織布では、繊維塊が、不織布の肌側層以外の層に存在するため、使用時に、セルロース系繊維の繊維塊が不織布から脱落しにくい。また、上記不織布では、繊維塊が、不織布の肌側層以外の層に存在しているため、セルロース系繊維の繊維塊に吸収及び保持されている液体が、着用者の肌と接触しにくく、着用者が不快感を覚えにくい。
【００２８】
［態様１１］
上記不織布が、第２面における、第１面から第２面の方向に突出している、複数の突状部と、第１面における、第２面から第１面の方向に窪んでいる、複数の窪み部とを備え、上記複数の突状部のそれぞれと、上記複数の窪み部のそれぞれとが、上記厚さ方向に重複している、態様１〜１０のいずれか一項に記載の不織布。
【００２９】
上記不織布は、第２面において窪んでいる、複数の窪み部を有するので、液透過性シートとして用いられた場合に、第２面の窪み部と、吸収体との間に、離間領域が形成される。従って、吸収体に吸収及び保持された液体が、蒸発等によって湿気として吸収体から放出された際に、当該湿気を、不織布のセルロース系繊維、特にその繊維塊が吸収及び保持するとともに、繊維塊に隣接する空隙部、並びに上記離間領域において湿気の状態で留めるため（すなわち、空隙部及び離間領域を高湿状態とするため）、離間領域内の湿気（気相）と、吸収体に保持されている液体（液相）との間で、気液平衡のような状態が形成され、吸収体からそれ以上の湿気が放出されることが抑制される。従って、着用者が、蒸れを感じにくくなる。
【００３０】
［態様１２］
上記複数の突状部のそれぞれが、一方向に延びる畝部を構成しており、
上記不織布が、隣接する上記畝部の間に、溝底部を有する、複数の溝部を備え、
上記複数の溝部のそれぞれが、上記溝底部に、上記一方向に間欠的に配置された、第１面から第２面の方向に窪んでいる、複数の凹部であって、そのそれぞれが底部を有するものを備える、
態様１１に記載の不織布。
【００３１】
上記不織布は、液透過性シートとして用いられた際に、液透過性シートと、吸収体との間に、離間領域を形成することができる。具体的には、上記不織布は、液透過性シートとして用いられた際に、その窪み部と、吸収体との間に離間領域を形成することができる。また、上記不織布は、加圧下において不織布が一時的に潰れ、それに伴い離間領域が一時的に潰れた場合であっても、非加圧下においてその形状が元に戻りやすく、離間領域が復元しやすい。従って、上記不織布は、態様１１の不織布よりも、長時間にわたって、着用者が、蒸れを感じにくくなる。
【００３２】
［態様１３］
液透過性シート、液不透過性シート、及びそれらの間の吸収体を含む吸収性物品であって、
上記液透過性シートが、態様１〜１２のいずれか一項に記載の不織布である、
上記吸収性物品。
【００３３】
上記吸収性物品では、上記不織布が上述の効果を有するので、吸収性物品が、非加圧下及び加圧下の両方において、吸収体から、吸収性物品と、着用者との間の空間に、湿気及び液体を透過させにくく、着用者が蒸れ感及びリウェット感を覚えにくい。
【００３４】
［態様１４］
上記不織布の第２面が、上記液透過性シートの肌当接面を構成している、態様１３に記載の吸収性物品。
上記吸収性物品では、不織布の第２面が、液透過性シートの肌当接面を構成しているので、空隙部が、繊維塊の第１面側、すなわち、吸収体側に配置されることになるので、加圧下及び非加圧下の両方において、繊維塊が、当該不織布を透過して、吸収体から、吸収性物品と、着用者との間の空間に排出されようとする湿気を、吸収体側に存在する空隙部を介して、集中的（スポット的）に吸収及び保持することができ、上記不織布を透過して、吸収体から、吸収性物品と、着用者との間の空間に排出される湿気の量を少なくすることができる。
【００３５】
［態様１５］
上記液不透過性シートが、透湿性を有する、態様１３又は１４に記載の吸収性物品。
上記吸収性物品では、液不透過性シートが透湿性を有するので、吸収性物品の内部の湿気を、液不透過性シートを介して排出することができるので、吸収性物品内部の湿気と、吸収性物品及び着用者の間に留まる湿気とを低減させることができる。従って、上記吸収性物品は、蒸れにくさに優れる。
【００３６】
本開示の、吸収性物品の液透過性シート用の不織布を、以下、詳細に説明するが、説明のため、上記不織布が、吸収性物品の液透過性シートとして用いられた状態で説明する。
図１は、本開示の実施形態の１つ（第１実施形態）に従う不織布を、液透過性シート３として含む吸収性物品１、具体的には、テープ型の使い捨ておむつの正面側の展開図である。図２は、図１のＩＩ−ＩＩ端面における部分端面図である。図３は、図２の液透過性シート３近傍の部分拡大図である。なお、図３は、液透過性シート３（不織布１３）における、熱可塑性樹脂繊維１９、セルロース系繊維２１の繊維塊２３、空隙部２７等の関係を模式的に説明するための図であり、本開示が限定的に解釈されることを意図するものではない。
【００３７】
第１実施形態において、吸収性物品１は、液透過性シート３と、液不透過性シート５と、液透過性シート３及び液不透過性シート５の間の吸収体７とを含む。吸収性物品１は、長手方向Ｌ及び幅方向Ｗを有する。
なお、第１実施形態では、図１に示されるように、吸収性物品１が、弾性部材２０３を含む一対の防漏壁２０１、防漏壁２０１を液透過性シート３に固定するための固定部２０５、弾性部材２０７、テープファスナ２０９等を有するが、これらは、当技術分野で公知のものであるため、説明を省略する。
【００３８】
第１実施形態において、液透過性シート３は、着用者の肌に接する肌当接面９と、肌当接面９の反対側の面であり、肌当接面９よりも着用者の着衣側に配置された着衣側面１１とを含む。
【００３９】
図３に示されるように、液透過性シート３を構成する不織布１３は、厚さ方向Ｔ及び平面方向Ｐ、並びに第１面１５及び第２面１７を有し、第１面１５が、液透過性シート３の着衣側面１１を形成し、そして第２面１７が、液透過性シート３の肌当接面９を形成している。
【００４０】
不織布１３は、熱可塑性樹脂繊維１９と、セルロース系繊維２１とを含み、セルロース系繊維２１が、複数の繊維塊２３を形成し、そして複数の繊維塊２３が、熱可塑性樹脂繊維１９のマトリックス中で間隔を空けて配置されている、すなわち、複数の繊維塊２３が、熱可塑性樹脂繊維１９のマトリックスに分散されている。
不織布１３はまた、複数の繊維塊２３のそれぞれの、第１面１５と向かい合う第１領域２５に隣接する、複数の空隙部２７を備える。
繊維塊２３、具体的には、繊維塊２３を構成するセルロース系繊維２１は、マトリックスを構成する熱可塑性樹脂繊維１９と接合されていない。
【００４１】
図３に示されるように、不織布１３では、空隙部２７の、平面方向Ｐにおける外縁ＥＥ1が、繊維塊２３の、平面方向Ｐにおける外縁ＥＥ2よりも外側に存在する。そうすることにより、繊維塊２３が、第１領域２５の全体から、空隙部２７を介して、吸収体７から吸収性物品１の内側に排出されようとする湿気を吸収及び保持することができるので、液透過性シート３（不織布１３）を透過して、吸収体７から吸収性物品１の内側に排出される湿気の量を少なくすることができる。従って、液透過性シート３（不織布１３）は、非加圧下及び加圧下において、気体である湿気を、吸収体７から、液透過性シート３を通して吸収性物品１の内部に透過させにくく、着用者が蒸れを感じにくい。
【００４２】
また、液透過性シート３（不織布１３）では、空隙部２７の外縁ＥＥ1が、繊維塊２３の外縁ＥＥ2よりも外側にあるので、繊維塊２３が、空隙部２７内を厚さ方向Ｔ（第１面に向かって）に動きやすく、加圧下及び非加圧下の両方において、繊維塊２３が保持する液体が、熱可塑性樹脂繊維１９を伝って、着用者側に戻りにくい。従って、液透過性シート３（不織布１３）は、非加圧下及び加圧下において、液体を、吸収体７側から着用者側に透過させにくく、着用者がリウェット感を覚えにくい。
【００４３】
第１実施形態では、液不透過性シート５が、透湿性を有する。そうすることにより、吸収性物品１の内部の湿気を、液不透過性シート５を介して排出することができるので、吸収性物品１の内部の湿気と、吸収性物品１及び着用者の間に留まる湿気とを低減させることができる。
【００４４】
図４は、本開示の別の実施形態（第２実施形態）に従う不織布１３を説明するための図であり、図３に相当する端面図である。なお、図４もまた、図３と同様に、熱可塑性樹脂繊維１９、セルロース系繊維２１の繊維塊２３、空隙部２７等の関係を模式的に説明するための図であり、本開示が限定的に解釈されることを意図するものではない。
【００４５】
第２実施形態に従う不織布１３は、複数の繊維塊２３のそれぞれの、不織布１３の第２面１７と向かい合う第２領域２６に隣接する空隙部２７をさらに備える。具体的には、個々の繊維塊２３において、第１領域２５に隣接する空隙部２７と、第２領域２６に隣接する空隙部２７とが連結している。その他の部分は、第１実施形態に従う不織布と同様であるので、説明を省略する。
【００４６】
第１実施形態及び第２実施形態では、不織布１３は、単層構造を有しているが、本開示の不織布は、複層構造、例えば、肌当接面を有する肌側層と、肌側層よりも着衣側に配置された着衣側層との２層構造、肌当接面を有する肌側層と、着衣側に配置された着衣側層と、それらの間の中間層との３層構造を有することができる。そのような不織布としては、不織布そのものが複層構造を有するもの、不織布を形成する前のウェブが複層構造を有していたもの等が挙げられる。
【００４７】
そのような実施形態では、セルロース系繊維の繊維塊は、肌側層には含まれず、肌側層以外の層に含まれることが好ましい。具体的には、本開示の不織布が、肌側層及び着衣側層の２層構造を有する場合には、セルロース系繊維の繊維塊は、肌側層には含まれず、着衣側層に含まれることが好ましい。本開示の不織布が、肌側層、中間層及び着衣側層の３層構造を有する場合には、セルロース系繊維の繊維塊は、肌側層には含まれず、中間層及び／又は着衣側層に含まれることが好ましい。
【００４８】
繊維塊の不織布からの離脱のしにくさの観点からである。また、セルロース系繊維の繊維塊に吸収及び保持された液体が、着用者の肌に接触しにくくなるため、着用者に濡れた状態を知覚させにくく、着用者に不快感を与えにくい。さらに、本開示の不織布の肌側層がセルロース系繊維を含まないことにより、セルロース系繊維、例えば、コットンによる肌触りの低下、柔軟性の低下等を防ぐことができ、本開示の不織布が、優れた肌触り及び柔軟性を有することができる。
【００４９】
第１実施形態及び第２実施形態では、不織布１３は、第１面１５及び第２面１７の両方が平坦である、平坦な不織布であるが、本開示の不織布は、賦形構造を有する賦形された不織布であってもよい。
本開示の不織布が、賦形構造を有する、賦形された不織布である実施形態として、不織布が、第１面から第２面の方向に突出している（第２面において突出している）、複数の突状部と、第２面から第１面の方向に窪んでいる（第１面において窪んでいる）、複数の窪み部とを備え、複数の突状部のそれぞれと、複数の窪み部のそれぞれとが、不織布の厚さ方向に重複しているものが挙げられる。そうすることにより、第２面側に吸収体が配置された場合（賦形された不織布の第２面が液不透過性シートに接合された場合）に、窪み部が、吸収体との間で、上述の離間領域を形成することができる。
【００５０】
図５〜図９は、本開示の別の実施形態（第３実施形態）に従う、賦形された不織布１１３、並びに賦形された不織布１１３を液透過性シート１０３として含む吸収性物品１０１を説明するための図である。
具体的には、図５は、第３実施形態に従う、賦形された不織布１１３の斜視図である。図６は、賦形された不織布１１３の平面図である。図７は、図６のＶＩＩ−ＶＩＩ断面における断面図である。図８は、図６のＶＩＩＩ−ＶＩＩＩ断面における断面図である。図９は、図６のＩＸ−ＩＸ断面における断面図である。なお、図５及び図６は、賦形された不織布１１３が示されており、図７〜図９は、吸収性物品１０１が示されている。
【００５１】
賦形された不織布１１３は、肌側層１１３ａと、着衣側層１１３ｃと、肌側層１１３ａ及び着衣側層１１３ｃの間の中間層１１３ｂとの３層構造を有する。肌側層１１３ａが、熱可塑性樹脂繊維から形成され、中間層１１３ｂ及び着衣側層１１３ｃのそれぞれが、熱可塑性樹脂繊維と、セルロース系繊維であって、その少なくとも一部が、複数の繊維塊を構成しているセルロース系繊維とを含む。
【００５２】
賦形された不織布１１３（液透過性シート１０３）は、吸収体１０７側の面を構成する第１面１１５と、肌当接面を構成する第２面１１７とを有する。
賦形された不織布１１３では、複数の突状部のそれぞれが、第２面１１７において、第１面１１５から第２面１１７の方向に突出し、一方向ＤOに延びている、畝部１２９を形成している。また、賦形された不織布１１３は、第１面１１５において、畝部１２９に沿って、第２面１１７から第１面１１５の方向に窪んでいる、複数の窪み部１３０を備える。なお、複数の畝部１２９のそれぞれと、複数の窪み部１３０とは、賦形された不織布１１３の、厚さ方向Ｔにおいて重複している。
【００５３】
賦形された不織布１１３は、一方向ＤOと直交する他方向ＤAに隣接する２つの畝部１２９の間に、複数の溝部１３１であって、それぞれが溝底部１３３を有するものを備える。複数の溝部１３１のそれぞれは、溝底部１３３に、一方向Ｄoに間欠的に配置され、第２面から第１面の方向に窪んでいる、複数の凹部１３５であって、それぞれが底部１３７を有するものを備える。
【００５４】
複数の凹部１３５のそれぞれは、底部１３７と、溝底部１３３及び底部１３７とを連結する周壁部１３９とから構成されている。周壁部１３９は、一方向ＤOに沿うように配置された、一対の第１周壁部１４１と、他方向ＤAに沿うように配置された、一対の第２周壁部１４２とに区画される。
一方向ＤOに沿うように配置された、一対の第１周壁部１４１のそれぞれは、第１面１１５から第２面１１７に貫通している孔部１４３を備える。
【００５５】
複数の凹部１３５のそれぞれにおいて、底部１３７は、賦形された不織布１１３の中で、最も繊維密度が高い。そうすることにより、吸収体から放出された湿気（気体）及び液体が、繊維密度の高い底部１３７に捕捉され、吸収体から放出された湿気（気体）及び液体が、吸収体１０７から、液透過性シート１０３（賦形された不織布１１３）の底部１３７を超えて、着用者側に移行しにくくなる。
【００５６】
液透過性シート１０３（賦形された不織布１１３）は、吸収体１０７との間に、離間領域１４５を有する。具体的には、液透過性シート１０３（賦形された不織布１１３）は、窪み部１３０と、吸収体１０７との間に離間領域１４５を有する。従って、吸収体１０７に吸収及び保持された液体が、蒸発等によって湿気として吸収体１０７から、着用者側に放出された場合に、液透過性シート１０３（賦形された不織布１１３）の中間層１１３ｂ及び着衣側層１１３ｃに含まれるセルロース系繊維（図示せず）が、当該湿気を吸収及び保持するとともに、離間領域１４５内で湿気の状態で留めるため（すなわち、離間領域１４５を高湿状態とするため）、離間領域１４５内の湿気（気相）と吸収体１０７に吸収及び保持されている液体（液相）との間で気液平衡のような状態が形成され、吸収体１０７からこれ以上の湿気が放出されるのを抑制することができる。従って、着用者が、蒸れを感じにくい。
【００５７】
液透過性シート１０３（賦形された不織布１１３）では、窪み部１３０が、吸収体１０７に接合されておらず、溝部１３１の第１面１１５側の部分が、吸収体１０７に、接着剤（図示せず）により接合されている。また、賦形された不織布１１３では、溝部１３１の溝底部１３３の第１面１１５側の部分が、吸収体１０７に、接着剤（図示せず）により接合されている。
【００５８】
液透過性シート１０３（賦形された不織布１１３）は、畝部１２９のところで、第２面１１７側に突出している湾曲形状を有し、そして溝部１３１のところで、第１面１１５側に突出している湾曲形状を有している。すなわち、賦形された不織布は、他方向ＤAに、凹凸が交互に繰り返される略波形の断面を有する。
【００５９】
本開示の不織布が、賦形された不織布である実施形態では、賦形構造が、吸収体と、吸収性物品の厚さ方向に重複する重複領域のみならず、吸収体と、吸収性物品の厚さ方向に重複していない非重複領域に有していてもよい。そうすることにより、吸収体の側縁から放出される湿気を、離間領域に封じ込めることができる。
【００６０】
畝部１２９の、他方向ＤAにおけるピッチは、好ましくは０．２５〜５．０ｍｍ、より好ましくは０．５〜３．０ｍｍ、そしてさらに好ましくは０．７５〜２．０ｍｍである。上記ピッチが０．２５ｍｍ未満であると、賦形された不織布の賦形構造が微細すぎて、賦形された不織布と、着用者の肌との接触面積をあまり減らすことができず、賦形された不織布の肌触りが低下する場合がある。上記ピッチが５．０ｍｍを超えると、賦形構造を生かした柔軟な肌触りが得られにくくなる。
【００６１】
溝部１３１の溝底部１３３から、畝部１２９の頂部までの高さ（不織布の厚さ方向Ｔの高さ）は、好ましくは０．２５〜５．０ｍｍ、より好ましくは０．５〜３．０ｍｍ、そしてさらに好ましくは０．７５〜２．０ｍｍである。上記高さが０．２５ｍｍ未満であると、畝部の突出が小さく、賦形構造を生かした柔軟な肌触りが得られにくくなる、上記高さ５．０ｍｍを超えると、畝部の突出が大きく、柔軟な肌触りが得られにくくなる。
【００６２】
凹部１３５の深さ、すなわち、溝部１３１の溝底部１３３から、凹部１３５の底部１３７までの距離は、好ましくは０．０５〜２．０ｍｍ、より好ましくは０．０７５〜１．５ｍｍ、そしてさらに好ましくは０．１〜１．０ｍｍである。上記距離が０．０５ｍｍ未満であると、底部１３７の剛性が確保しにくくなり、不織布の厚さ方向の強度が不足しやすい傾向がある。一方、上記距離が２．０ｍｍを超えると、賦形された不織布の厚さ方向の強度が不足しやすい傾向がある。
【００６３】
第３実施形態に従う、賦形された不織布１１３は、特定の賦形構造、すなわち、複数の畝部１２９と、溝底部１３３を備えた複数の溝部１３１と、各溝底部１３３に間欠的に配置された、複数の凹部１３５とを備える構造を有するので、賦形された不織布１１３の第２面１１７側から加わる、賦形された不織布１１３の厚さ方向Ｔの力を緩衝することができ、厚さ方向Ｔに力が加わり、その賦形構造が一時的に潰れた場合であっても、力が取り除かれると、その賦形構造が復元しやすい。
【００６４】
また、第３実施形態に従う、賦形された不織布１１３は、特定の賦形構造を有し、賦形された不織布１１３の第２面１１７側から加わる、賦形された不織布１１３の厚さ方向Ｔの力を緩衝することができるので、賦形された不織布１１３が、セルロース系繊維、例えば、コットンを含むものであっても、十分に柔軟性を確保することができる。
第３実施形態に従う、賦形された不織布は、特許第５８２９３２６号公報、特許第５８２９３２７号公報、特許第５８２９３４９号公報等に記載の方法に従って製造されうる。
【００６５】
本開示の不織布では、熱可塑性樹脂繊維は、熱可塑性樹脂からなる繊維であれば特に制限されず、当該熱可塑性樹脂としては、例えば、オレフィン系樹脂、例えば、ポリエチレン（ＰＥ）、ポリプロピレン（ＰＰ）、エチレン−酢酸ビニル共重合体（ＥＶＡ）；ポリエステル系樹脂、例えば、ポリエチレンテレフタレート（ＰＥＴ）、ポリ乳酸（ＰＬＡ）；ポリアミド系樹脂、例えば、６−ナイロン；並びにこれらの任意の組み合わせが挙げられる。上記熱可塑性樹脂繊維は、親水性又は疎水性であることができ、そして親水化剤により親水化されていてもよい。
【００６６】
上記熱可塑性樹脂繊維の繊度は、特に制限されないが、不織布の強度、柔軟性、肌触り、液透過性などの点から、一般的には１．１〜８．８ｄｔｅｘ、好ましくは１．５〜４．６ｄｔｅｘの範囲にある。
上記熱可塑性樹脂繊維の平均繊維長は、特に制限されないが、不織布の強度、柔軟性、液透過性等の点から、通常２０〜１００ｍｍ、好ましくは３５〜６５ｍｍの範囲にある。
【００６７】
また、本開示の不織布が、複層構造を有する場合には、セルロース系繊維を含む層に含まれる熱可塑性樹脂繊維の繊維径が、セルロース系繊維を含まない層の熱可塑性樹脂繊維の繊維径よりも細いことが好ましい。セルロース系繊維を含む層に含まれる繊維径の細い熱可塑性樹脂繊維が、セルロース系繊維を含む層のセルロース系繊維、並びにセルロース系繊維を含まない層の熱可塑性樹脂繊維と交絡しやすくなり、熱可塑性樹脂繊維と、セルロース系繊維との解離に伴う層内剥離、層間剥離等が生じにくくなり、不織布が、優れた強度を保持することができる。
【００６８】
本開示の不織布では、セルロース系繊維は、セルロースを含む繊維であれば特に制限されず、例えば、天然セルロース繊維、再生セルロース繊維、精製セルロース繊維及び半合成セルロース繊維が挙げられる。
【００６９】
上記天然セルロース繊維としては、植物繊維、例えば、種子毛繊維（例えば、コットン）、じん皮繊維（例えば、麻）、葉脈繊維（例えば、マニラ麻）、果実繊維（例えば、やし）が挙げられる。
上記コットンとしては、ヒルスツム種コットン（例えば、アップランドコットン）、バルバデンセ種コットン、アルボレウム種コットン及びヘルバケウム種コットンが挙げられる。
また、上記コットンは、オーガニックコットン、プレオーガニックコットン（商標）であることができる。
オーガニックコットンは、ＧＯＴＳ（Ｇｌｏｂａｌ  Ｏｒｇａｎｉｃ  Ｔｅｘｔｉｌｅ  Ｓｔａｎｄａｒｄ）による認証を受けたコットンを意味する。
【００７０】
上記再生セルロース繊維としては、レーヨン、例えば、ビスコースから得られるビスコースレーヨン、ポリノジック及びモダール、セルロースの銅アンモニア塩溶液から得られる銅アンモニアレーヨン（「キュプラ」とも称される）等の繊維が挙げられる。
【００７１】
上記精製セルロース繊維としては、リヨセル、具体的には、パルプを、Ｎ−メチルモルホリンＮ−オキシドの水溶液に溶解させて紡糸原液（ドープ）とし、Ｎ−メチルモルホリンＮ−オキシドの希薄溶液中に押出して繊維としたものが挙げられる。上記精製セルロースは、例えば、テンセル（商標）として市販されている。
上記半合成繊維としては、半合成セルロース、例えば、アセテート繊維、例えば、トリアセテート及びジアセテート等の繊維が挙げられる。
【００７２】
本開示の不織布では、セルロース系繊維は、熱可塑性樹脂繊維よりも短い平均繊維長を有することが好ましい。不織布の製造の際に、セルロース系繊維の開繊を抑制し、セルロース系繊維の繊維塊が形成されやすくなり、その結果、不織布内で、熱可塑性樹脂繊維のマトリックス中に、セルロース系繊維の繊維塊が、分散した状態で存在しやすくなるからである。
【００７３】
上記セルロース系繊維は、熱可塑性樹脂繊維よりも短い平均繊維長を有することが好ましく、より好ましくは１０〜５０ｍｍ、そしてさらに好ましくは２０〜２８ｍｍの平均繊維長を有する。なお、セルロース系繊維がコットンである場合には、平均繊維長が２０．６〜２５．４ｍｍのコットンは、中繊維綿と称され、そして平均繊維長が２６．２〜２７．８ｍｍのコットンは、中長繊維綿と称される。
【００７４】
上記セルロース系繊維は、天然セルロース繊維であることが好ましく、コットンであることがより好ましく、コットンであることがさらに好ましく、そしてヒルスツム種コットンであることがさらにいっそう好ましい。天然素材による安心感、液体の吸収性及び保持性等の観点からである。
【００７５】
本開示では、繊維の平均繊維長は、ＪＩＳ  Ｌ  １０１５：２０１０の附属書Ａの「Ａ７．１  繊維長の測定」の「Ａ７．１．１  Ａ法（標準法）目盛りが付いたガラス板上で個々の繊維の長さを測定する方法」に従って測定される。
なお、上記方法は、１９８１年に発行されたＩＳＯ  ６９８９に相当する試験方法である。
【００７６】
本開示の不織布は、セルロース系繊維を、好ましくは３〜３５質量％、より好ましくは３〜２０質量％、そしてさらに好ましくは３〜１０質量％含む。セルロース系繊維の繊維塊が、当該不織布を透過して、吸収体から、吸収性物品と、着用者との間の空間に排出されようとする湿気を、空隙部を介して、集中的（スポット的）に吸収及び保持しやすくし、不織布の平面方向において、湿気を保持する部分の面積を小さく（スポット的に）し、吸収体から、上記不織布を透過して、吸収性物品と、着用者との間の空間に排出される湿気の量を少なくする観点からである。そうすることにより、本開示の不織布は、湿気を、吸収体から、吸収性物品と、着用者との間の空間に透過させにくくし、蒸れにくくさせることができる。
【００７７】
本開示の不織布が、熱可塑性樹脂繊維と、セルロース系繊維とからなる場合には、熱可塑性樹脂繊維及びセルロース系繊維を、好ましくは６５〜９７質量％及び３〜３５質量％、より好ましくは８０〜９７質量％及び３〜２０質量％、そしてさらに好ましくは９０〜９７質量％及び３〜１０質量％の比率で含む。
なお、本開示の不織布は、熱可塑性樹脂繊維及びセルロース系繊維の他に、第３の繊維を含むことができる。
【００７８】
本開示の不織布では、セルロース系繊維の繊維塊以外の部分において、熱可塑性樹脂繊維同士が接合している接合点を有することが好ましい。上記接合点としては、接着剤による接合点、熱可塑性樹脂繊維の融着点等が挙げられる。
また、本開示の不織布では、セルロース系繊維は、セルロース系繊維の繊維塊以外の部分、例えば、熱可塑性樹脂繊維のマトリックス中に含まれていてもよい。
【００７９】
本開示の吸収性物品では、液不透過性シートが、透湿性を有することが好ましく、より好ましくは１，５００〜４，５００ｇ／ｍ2／２４ｈ、さらに好ましくは２，０００〜４，０００ｇ／ｍ2／２４ｈ、そしてさらにいっそう好ましくは２，５００〜３，８００ｇ／ｍ2／２４ｈの透湿度を有する。そうすることにより、吸収性物品の内部の湿気を、液不透過性シートを介して排出させ、吸収性物品内部の湿気と、吸収性物品及び着用者の間に留まる湿気とを低減させる観点からである。
【００８０】
上記透湿度は、ＪＩＳ  Ｚ  ０２０８：１９７６の「防湿包装材料の透湿度試験方法（カップ法）」に従って測定した値を採用するが、下記の点でＪＩＳ  Ｚ  ０２０８：１９７６と異なる。
（ｉ）透湿カップに、塩化カルシウムの代わりに２０ｇの水を充填する点
（ｉｉ）温度４０℃及び相対湿度６０％の恒温恒湿室において、透湿度を測定する点
（ｉｉｉ）２４時間静置した後、カップの質量増加ではなく、２０ｇの水の質量減少（排出量）を測定する点
【００８１】
上記液不透過性シートとしては、フィルム、例えば、ポリオレフィン系フィルム、不織布、例えば、スパンボンド又はスパンレース等の不織布が挙げられる。液不透過性シートがフィルムである場合には、透湿性を有すること、例えば、透湿性フィルムであることが好ましい。また、上記液不透過性シートは、通液性を有しないことが好ましい。
【００８２】
本開示の不織布は、一般的には１０〜１００ｇ／ｍ2、好ましくは１５〜７５ｇ／ｍ2、そしてより好ましくは２０〜５０ｇ／ｍ2の範囲の坪量を有する。本開示の効果の観点からである。
また、本開示の不織布は、特に制限されないが、通常は０．１〜５．０ｍｍ、好ましくは０．５〜３．０ｍｍ、そしてより好ましくは０．８〜２．０ｍｍの厚さを有する。本開示の効果の観点からである。なお、本開示の不織布が、賦形された不織布である場合には、上記厚さは、賦形前の不織布の厚さを意味する。
【００８３】
本明細書において、不織布の厚さ（ｍｍ）は、以下の通り測定される。
株式会社大栄科学精器製作所製  ＦＳ−６０ＤＳ［測定面４４ｍｍ（直径），測定圧３ｇ／ｃｍ2］を準備し、標準状態（温度２３±２℃，相対湿度５０±５％）の下、吸収体の異なる５つの部位を加圧し、各部位における加圧１０秒後の厚さを測定し、５つの測定値の平均値を吸収体の厚さとする。
【００８４】
本開示の不織布では、セルロース系繊維の繊維塊は、不織布内で分散していることが好ましく、そして本開示の不織布が、不織布を構成するマトリックスと、当該マトリックス中に分散している、セルロース系繊維の繊維塊を含むことがより好ましい。吸収体に吸収及び保持された、排泄液等の液体が、吸収体から湿気として排出された際に、当該湿気を、セルロース系繊維の繊維塊のところで集中的（スポット的）に吸収及び保持し、不織布の面方向において、湿気を吸収及び保持する部分の面積を小さくする（スポット的にする）ことができるため、着用者側に排出される湿気の量を最小限に抑えることができるからである。その結果、吸収体から排出された湿気を、繊維塊に隣接する空隙部と、離間領域とに効果的に封じ込めることができる。
【００８５】
なお、上記マトリックスは、本開示の不織布が含む繊維から構成されることができ、例えば、熱可塑性樹脂繊維及びセルロース系繊維から構成されることができ、そして熱可塑性樹脂繊維から構成されることが好ましい。本開示の効果の観点からである。
【００８６】
本開示の不織布、例えば、肌当接面を有する肌側層と、肌側層よりも着衣側に配置された着衣側層との２層構造を有する不織布は、以下の製造方法に従って製造されうる。なお、以下の製造方法は、本開示の不織布の製造方法の一例であって、本開示の不織布は、任意の方法で製造されうる。
（１）シート状部材を、そのテンションを調整しながら搬送可能な搬送ベルトを備え、当該搬送ベルトに沿って、第１段のカーディング装置と、第２段のカーディング装置と、エアスルー方式の加熱装置と、一対のアンビルロールを備える圧縮装置と、加熱手段を有する嵩回復装置（厚さ回復装置）とを、その順番で備える不織布製造装置を準備する。
【００８７】
（２）第１段のカーディング装置に、芯鞘型の熱可塑性樹脂繊維及びセルロース系繊維を供給し、熱可塑性樹脂繊維及びセルロース系繊維を開繊し、着衣側層を形成しうる、第１ウェブを、搬送ベルト上に形成する。なお、セルロース系繊維の平均繊維長を、熱可塑性樹脂繊維の平均繊維長よりも短くすることにより、セルロース系繊維の開繊を抑え、第１ウェブ中に、セルロース系繊維の繊維塊を残存しやすくすることができる。
（３）第２段のカーディング装置に、芯鞘型の熱可塑性樹脂繊維及びセルロース系繊維を供給し、熱可塑性樹脂繊維及びセルロース系繊維を開繊し、肌側層を形成しうる、第２ウェブを、搬送ベルトの第１ウェブの上に積み重ね、積み重ねウェブを形成する。
【００８８】
（４）積み重ねウェブを、エアスルー方式の加熱装置に搬送し、積み重ねウェブを、芯鞘型の熱可塑性樹脂繊維の鞘部分の融点よりも高い温度で加熱し、第１ウェブ及び第２ウェブ内の熱可塑性樹脂繊維同士を熱融着させ、加工すべき不織布を形成する。
（５）加工すべき不織布を、圧縮装置の一対のアンビルロールを用いて、その厚さ方向に圧縮し、加工すべき不織布の厚さを、例えば、１０〜４０％（＝１００×圧縮された不織布の厚さ／加工すべき不織布の厚さ）程度に圧縮し、熱可塑性樹脂繊維を主体とするマトリックスと、セルロース系繊維の繊維塊とを圧縮することにより、圧縮された不織布を形成する。
なお、圧縮された不織布をロールに巻き取ることにより、圧縮された不織布をさらに圧縮してもよい。ロールに巻き取る場合には、圧縮された不織布の厚さを、３０〜５０％にさらに圧縮することが好ましい。
【００８９】
（６）圧縮された不織布に、搬送方向のテンションを強めに付与することにより、熱可塑性樹脂繊維と、セルロース系繊維の繊維塊との間に形成されていた融着部を切断し、セルロース系繊維と繊維塊との間の融着部が切断された不織布を形成する。
（７）セルロース系繊維と繊維塊との間の融着部が切断された不織布を、嵩回復装置に搬送し、上記不織布を加熱し、上記不織布の厚さを、例えば、１３０〜２００％（＝１００×本開示の不織布の厚さ／セルロース系繊維と繊維塊との間の融着部が切断された不織布）に回復することにより、厚さの回復しやすい熱可塑性樹脂繊維と、厚さの回復しにくい繊維塊との間に空隙を形成し、本開示の不織布を形成する。
【００９０】
なお、本開示の不織布が、肌当接面を有する肌側層と、着衣側に配置された着衣側層と、それらの間の中間層との３層構造を有する場合には、第２段のカーディング装置と、エアスルー方式の加熱装置との間に、第３段のカーディング装置を配置することができる。
なお、各層のウェブの形成方法は、上述の方法に限定されず、例えば、湿式法を採用してもよい。また、不織布の形成方法は、上述の方法に限定されず、例えば、水流交絡法やニードルパンチ法などを採用してもよい。
また、工程（７）の後に、特許第５８２９３２６号公報、特許第５８２９３２７号公報、特許第５８２９３４９号公報等に記載の方法に従って、不織布の賦形工程を設けてもよい。
【００９１】
本開示の不織布は、吸収性物品の液透過性シート用に好適であり、上記吸収性物品としては、特に限定されず、例えば、使い捨ておむつ、尿取りパッド、生理用ナプキン、パンティーライナー等が挙げられる。
【実施例】
【００９２】
以下、例を挙げて本開示を説明するが、本開示はこれらの例に限定されるものではない。
［蒸散性の評価］
［製造例１］
＜不織布の製造＞
第１段のカーディング装置に、繊度の異なる２種類のＰＥＴ／ＰＥ芯鞘型複合繊維（複合繊維Ａ：繊度２．２ｄｔｅｘ，平均繊維長４５ｍｍ、複合繊維Ｂ：繊度１．７ｄｔｅｘ，平均繊維長４５ｍｍ）と、ヒルスツム種コットン（平均繊維長約２７ｍｍ）とを供給し、それらの繊維を開繊して、第１ウェブ（着衣側層，坪量：１３ｇ／ｍ2，複合繊維Ａ及び複合繊維Ｂの坪量：１０ｇ／ｍ2，ヒルスツム種コットンの坪量：３ｇ／ｍ2）を形成した。
【００９３】
第２段のカーディング装置に、熱可塑性樹脂繊維としてのＰＥＴ／ＰＥ芯鞘型複合繊維（繊度２．８ｄｔｅｘ，平均繊維長４５ｍｍ）を供給し、ＰＥＴ／ＰＥ芯鞘型複合繊維を開繊して、第２ウェブ（肌側層，坪量：２０ｇ／ｍ2）を、第１ウェブの上に形成し、積み重ねウェブを形成した。
積み重ねウェブを、エアスルー方式の加熱装置に搬送し、加熱装置内で、各ウェブ内及びウェブ間のＰＥＴ／ＰＥ芯鞘型複合繊維を熱融着させることにより、加工すべき不織布Ｎｏ．１を得た。
【００９４】
加工すべき不織布Ｎｏ．１を、一対のアンビルロールで、その厚さ方向に圧縮し、その厚さを、おおよそ２０％程度に圧縮した。次いで、加工すべき不織布Ｎｏ．１に、平面方向のテンションをかけ、そして加熱によりその厚さを回復することにより、不織布Ｎｏ．１を形成した。
不織布Ｎｏ．１を、三次元計測Ｘ線ＣＴ装置（ヤマト科学（株）製  ＴＤＭ−１０００−ＩＳ／ＳＰ）でスキャンし、繊維塊付近の３次元画像を得た。当該画像を、図１０に示す。図１０より、繊維塊２３に隣接して、空隙部２７が存在することが分かる。
【００９５】
＜使い捨ておむつの製造＞
坪量：２２０ｇ／ｍ2のパルプと、坪量：１５６ｇ／ｍ2の高吸収性ポリマー（ＳＡＰ）とを混合した吸収性材料を、坪量１０ｇ／ｍ2のティッシュで被覆して吸収体を得た。得られた吸収体の一方の面に、液透過性シートとして、不織布Ｎｏ．１を、第１面（第１ウェブから形成された着衣側層）が吸収体と接するように接合し、吸収体の他方の面に、坪量１５ｇ／ｍ2の透湿性フィルムを、液不透過性シートとして接合し、積層物を得た。なお、これらの接合には、ホットメルト型の接着剤（塗布量：３ｇ／ｍ2）を用いた。
そして、得られた積層物を、使い捨ておむつの所定形状に切断することにより、使い捨ておむつＮｏ．１を作成した。
【００９６】
［製造例２］
製造例１において製造された不織布Ｎｏ．１を、特許第５８２９３２６号公報に記載の方法に従って、賦形処理し、不織布Ｎｏ．２を製造した。
次いで、不織布Ｎｏ．１の代わりに不織布Ｎｏ．２を用いた以外は、製造例１と同様にして、使い捨ておむつＮｏ．２を製造した。なお、不織布Ｎｏ．２は、第１面（第１ウェブから形成された着衣側層）が吸収体と接するように接合された。
【００９７】
［比較製造例１］
第１ウェブ（坪量：１０ｇ／ｍ2）を、繊度の異なる２種類のＰＥＴ／ＰＥ芯鞘型複合繊維（繊度：２．２ｄｔｅｘ、平均繊維長：４５ｍｍの複合繊維Ａと、繊度：１．７ｄｔｅｘ、平均繊維長：４５ｍｍの複合繊維Ｂ）の混合物から形成したこと以外は、製造例１と同様にして、不織布Ｎｏ．３、並びに使い捨ておむつＮｏ．３を作成した。
【００９８】
［実施例１及び２，並びに比較例１］
使い捨ておむつＮｏ．１〜Ｎｏ．３において、人工尿を吸収した後、所定時間毎の蒸散率（質量％）を、評価した。結果を表１に示す。
【００９９】
［蒸散率の測定方法］
（１）周囲環境による影響を排除するために、サンプルを、温度：２０℃、湿度６０％ＲＨの恒温恒湿槽内で、５日間（１２０時間）静置する。
（２）恒温恒湿槽からサンプルを取り出し、サンプルの初期質量：Ａ0（ｇ）を測定する。
（３）水平面を有する試験台の上に、サンプルを、液透過性シートが上面となるように広げて、液透過性シート上に、内径６０ｍｍの円筒を設置する。
【０１００】
（４）円筒内に、人工尿８０ｍＬを１０秒で滴下する。
なお、人工尿は、イオン交換水１０Ｌに、尿素２００ｇ、塩化ナトリウム８０ｇ、硫酸マグネシウム８ｇ、塩化カルシウム３ｇ及び色素（青色１号）約１ｇを溶解させることにより調製する。
（５）円筒内の人工尿がサンプルに全て吸収されたことを確認した後、液透過性シートの上から円筒を取り除き、人工尿を吸収した後のサンプルの質量：Ａ1（ｇ）を直ちに測定する。
【０１０１】
（６）人工尿吸収後のサンプルを一定の雰囲気下で放置し、上記（５）において表面シートの上から円筒を取り除いた時点から、１時間後、３時間後、５時間後、８時間後及び２１時間後のサンプルの質量：Ｗ1、Ｗ3、Ｗ5、Ｗ8及びＷ21（ｇ）をそれぞれ測定する。
（７）サンプルの各経過時間毎の蒸散率：Ｅ1、Ｅ3、Ｅ5、Ｅ8及びＥ21（質量％）を次式（１）により算出する。
ＥN（質量％）＝１００×（Ａ1−ＷN）／（Ａ1−Ａ0）
（式中、Ｎは、１，３，５，８又は２１である。）
【０１０２】
【表１】
2017119019.tif 000003
【０１０３】
表１に示されるように、使い捨ておむつＮｏ．１及びＮｏ．２は、使い捨ておむつＮｏ．３と比較して、人工尿吸収後の蒸散率が低く、濡れた状態、蒸れ等が発生しにくいことがわかった。特に、使い捨ておむつＮｏ．１及びＮｏ．２は、人工尿を吸収して８時間後及び２１時間後の蒸散率が低く、長時間に亘って濡れた状態や蒸れなどが発生しにくいことがわかった。
【０１０４】
［リウェット性の評価］
［製造例３］
＜不織布の製造＞
第１段のカーディング装置に、繊度の異なる２種類のＰＥＴ／ＰＥ芯鞘型複合繊維（複合繊維Ａ：繊度２．２ｄｔｅｘ，平均繊維長４５ｍｍ、複合繊維Ｂ：繊度１．７ｄｔｅｘ，平均繊維長４５ｍｍ）を供給し、ＰＥＴ／ＰＥ芯鞘型複合繊維を開繊して、第１ウェブ（着衣側層，坪量：１０ｇ／ｍ2）を形成した。
【０１０５】
第２段のカーディング装置に、熱可塑性樹脂繊維としてのＰＥＴ／ＰＥ芯鞘型複合繊維（繊度２．８ｄｔｅｘ，平均繊維長４５ｍｍ）と、ヒルスツム種コットン（平均繊維長約２７ｍｍ）とを供給し、それらの繊維を開繊して、第２ウェブ（中間層，ＰＥＴ／ＰＥ芯鞘型複合繊維の坪量：９ｇ／ｍ2，ヒルスツム種コットンの坪量：１ｇ／ｍ2）を、第１ウェブの上に形成し、積み重ねウェブを形成した。
【０１０６】
第３段のカーディング装置に、熱可塑性樹脂繊維としてのＰＥＴ／ＰＥ芯鞘型複合繊維（繊度２．８ｄｔｅｘ，平均繊維長４５ｍｍ）を供給し、ＰＥＴ／ＰＥ芯鞘型複合繊維を開繊して、第３ウェブ（ＰＥＴ／ＰＥ芯鞘型複合繊維の坪量：１０ｇ／ｍ2）を、第２ウェブの上に形成し、積み重ねウェブを形成した。
積み重ねウェブを、エアスルー方式の加熱装置に搬送し、加熱装置内で、各ウェブ内及びウェブ間のＰＥＴ／ＰＥ芯鞘型複合繊維を熱融着させることにより、加工すべき不織布Ｎｏ．４を得た。
【０１０７】
加工すべき不織布Ｎｏ．４を、一対のアンビルロールで、その厚さ方向に圧縮し、その厚さを、おおよそ２０％程度に圧縮した。次いで、加工すべき不織布Ｎｏ．４に、平面方向のテンションをかけ、そして加熱によりその厚さを回復することにより、不織布Ｎｏ．４を形成した。
【０１０８】
＜使い捨ておむつの製造＞
坪量：２２０ｇ／ｍ2のパルプと、坪量：１５５ｇ／ｍ2の高吸収性ポリマー（ＳＡＰ）とを混合した吸収性材料を、坪量１０ｇ／ｍ2のＳＭＭＳ不織布で被覆して吸収体を得た。得られた吸収体の一方の面に、液透過性シートとして、不織布Ｎｏ．４を、第１面（第１ウェブから形成された着衣側層）が吸収体と接するように接合し、吸収体の他方の面に、坪量１５ｇ／ｍ2の透湿性フィルムを、液不透過性シートとして接合し、使い捨ておむつＮｏ．４を作成した。
【０１０９】
［製造例４］
製造例３において製造された不織布Ｎｏ．４を、特許第５８２９３２６号公報に記載の方法に従って、賦形処理し、不織布Ｎｏ．５を製造した。
次いで、液透過性シート及び外装フィルムを、不織布Ｎｏ．４から不織布Ｎｏ．５に変更した以外は、製造例３と同様にして、使い捨ておむつＮｏ．５を製造した。なお、不織布Ｎｏ．５は、第１面（第１ウェブから形成された着衣側層）が吸収体と接するように接合された。
【０１１０】
［比較製造例１］
第２ウェブを、第２ウェブ（ＰＥＴ／ＰＥ芯鞘型複合繊維の坪量：９ｇ／ｍ2，ヒルスツム種コットンの坪量：１ｇ／ｍ2）から、第２ウェブ（ＰＥＴ／ＰＥ芯鞘型複合繊維の坪量：１０ｇ／ｍ2）に変更した以外は、製造例３と同様にして、不織布Ｎｏ．６を形成した。また、透過性シートを、不織布Ｎｏ．４から不織布Ｎｏ．６に変更した以外は、製造例３と同様にして、使い捨ておむつＮｏ．６を製造した。
【０１１１】
［実施例３及び４，並びに比較例２］
使い捨ておむつＮｏ．４〜Ｎｏ．６のリウェット性を、下記リウェット量の測定方法に基づいて評価した。結果を表２に示す。
【０１１２】
［リウェット量の測定方法］
（１）使い捨ておむつＮｏ．４〜Ｎｏ．６を、側面視が略Ｕ字型であるＵ字器具にセットする。なお、吸収性物品は、Ｕ字器具に、吸収体の長手方向の中央位置と、Ｕ字器具中央部（最も高さが低い位置）との位置を合わせるようにセットする。
【０１１３】
−第１サイクル−
（２）吸収体の中央位置に、ビュレットから、４０ｍＬの人工尿（１回目）を、４０ｍＬ／１０秒の速度で注入する。
（３）１回目の人工尿の注入開始から５分後、１００ｍｍ×１００ｍｍのろ紙約６０ｇを、人工尿注入点を中心として吸収性物品の液透過性シート上に静置する。さらに、その上に３．５ｋｇ、１００ｍｍ×１００ｍｍ×５０ｍｍ（高さ）の錘を静置する。なお、液透過性シート上に静置する前に、ろ紙の質量を測定する。
（４）１回目の人工尿の注入開始から８分後、錘を取り除いて、ろ紙の質量を測定し、試験前のろ紙の質量を差し引き、その差分をリウェット量（１回目）とする。
【０１１４】
−第２サイクル−
（５）１回目の人工尿の注入開始から１０分後、吸収体の中央位置に、ビュレットから、４０ｍＬの人工尿（２回目）を、４０ｍＬ／１０秒の速度で注入する。
（６）２回目の人工尿の注入開始から５分後、１００ｍｍ×１００ｍｍのろ紙約６０ｇを、人工尿注入点を中心として吸収性物品の液透過性シート上に静置する。さらに、その上に３．５ｋｇ、１００ｍｍ×１００ｍｍ×５０ｍｍ（高さ）の錘を静置する。なお、液透過性シート上に静置する前に、ろ紙の質量を測定する。
（７）２回目の人工尿の注入開始から８分後、錘を取り除いて、ろ紙の質量を測定し、試験前のろ紙の質量を差し引き、その差分をリウェット量（２回目）とする。
【０１１５】
−第３サイクル−
（８）（５）〜（７）の操作を繰り返し、リウェット量（３回目）を測定する。
なお、人工尿の組成は、上述の通りである。
【０１１６】
【表２】
2017119019.tif 000004
【０１１７】
表２に示されるように、使い捨ておむつＮｏ．４及びＮｏ．５は、使い捨ておむつＮｏ．６と比較して、人工尿吸収後のリウェット量が、特に２回目（計８０ｍＬ）及び３回目（計１２０ｍＬ）において低いことがわかった。
また、複数のボランティアの被験者に、使い捨ておむつＮｏ．４〜Ｎｏ．６を着用してもらったところ、使い捨ておむつＮｏ．４及びＮｏ．５は、使い捨ておむつＮｏ．６と比較して、リウェット性に優れるとの結果を得た。
【符号の説明】
【０１１８】
１    吸収性物品
３    液透過性シート
５    液不透過性シート
７    吸収体
９    肌当接面
１１    着衣側面
１３    不織布
１５    第１面
１７    第２面
１９    熱可塑性樹脂繊維
２１    セルロース系繊維
２３    繊維塊
２５    第１領域
２６    第２領域
２７    空隙部
１０１    吸収性物品
１０３    液透過性シート
１０５    液不透過性シート
１０７    吸収体
１１３    賦形された不織布
１１３ａ    肌側層
１１３ｂ    中間層
１１３ｃ    着衣側層
１１５    第１面
１１７    第２面
１２９    畝部
１３０    窪み部
１３１    溝部
１３３    溝底部
１３５    凹部
１３７    底部
１３９    周壁部
１４１    第１周壁部
１４２    第２周壁部
１４３    孔部
１４５    離間領域
Ｔ    厚さ方向
Ｐ    平面方向
ＥＥ1，ＥＥ2    外縁
ＤO    一方向
ＤA    他方向
【図１】
2017119019.tif 000005
【図２】
2017119019.tif 000006
【図３】
2017119019.tif 000007
【図４】
2017119019.tif 000008
【図５】
2017119019.tif 000009
【図６】
2017119019.tif 000010
【図７】
2017119019.tif 000011
【図８】
2017119019.tif 000012
【図９】
2017119019.tif 000013
【図１０】
2017119019.tif 000014